【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
（１）（ａ）コアポリマーの全重量に基づいて５重量％から１００重量％の親水性モノエチレン性不飽和モノマーと、コアポリマーの全重量に基づいて０重量％から９５重量％の少なくとも一つのノニオン性モノエチレン性不飽和モノマーから形成される親水性コアポリマー；
（ｂ）第一シェルポリマーの全重量に基づいて９０重量％から９９．９重量％の少なくとも一つのノニオン性モノエチレン性不飽和モノマーと、第一シェルポリマーの全重量に基づいて０．１重量％から１０重量％の酸官能性モノエチレン性不飽和モノマーから形成される第一シェルポリマー（ここに、第一シェルポリマーは前記コアポリマーを完全に封入し、前記コアポリマーと前記第一シェルポリマーの重量比は１：２から１：１００であり、前記第一シェルポリマーは５０℃より高いガラス転移温度を有する）；および
（ｃ）第二シェルポリマーの全重量に基づいて９３重量％から９９．９重量％
の少なくとも一つのノニオン性モノエチレン性不飽和モノマーと、第二シェルポリマーの全重量に基づいて０．１重量％から７重量％の酸官能性モノエチレン性不飽和モノマーから形成される第二シェルポリマー（ここに、前記第二シェルポリマーは前記第一シェルポリマーの存在下で形成され、前記第二シェルポリマーは１０℃から−５０℃のガラス転移温度を有し；前記第二シェルポリマーは前記第一シェルポリマーと前記第二シェルポリマーの合計重量の少なくとも１０重量％である）；
を含む乳化重合した多段第一ポリマー粒子を形成し；
（２）（ａ）前記コアポリマーの２重量％が形成された後、２００ナノメートル未満の粒子直径を有する新しい粒子または乳化重合したシードラテックスを得るのに十分な量の界面活性剤を重合反応に添加し；
（ｂ）次に、前記第一シェルポリマーモノマー混合物の残りと、前記第二シェルポリマーモノマー混合物の残り、および前記水性ポリマー分散液の固形分の重量に基づいて０から９０重量％の少なくとも一つのエチレン性不飽和モノマーを添加することにより、前記第一エマルジョンポリマーの存在下で第二エマルジョンポリマーを形成し；
（３）前記水性ポリマー分散液の固形分の重量に基づいて、すべての添加されたモノマーの少なくとも９５重量％の重合を行い；および
（４）形成された前記水性分散液を塩基で中和して、前記コアを膨潤させ、乾燥した場合に空隙を有する粒子を形成することを含む、水性ポリマー分散液を形成する方法。
【請求項２】
（１）少なくとも一つのエチレン性不飽和モノマーから形成された粒子を含む第一エマルジョンポリマーを形成し；
（２）（ａ）コアポリマーの全重量に基づいて５重量％から１００重量％の親水性モノエチレン性不飽和モノマーと、コアポリマーの全重量に基づいて０重量％から９５重量％の少なくとも一つのノニオン性モノエチレン性不飽和モノマーから形成される親水性コアポリマー；
（ｂ）第一シェルポリマーの全重量に基づいて９０重量％から９９．９重量％の少なくとも一つのノニオン性モノエチレン性不飽和モノマーと、第一シェルポリマーの全重量に基づいて０．１重量％から１０重量％の酸官能性モノエチレン性不飽和モノマーから形成される第一シェルポリマー（ここに、第一シェルポリマーは前記コアポリマーを完全に封入し、前記コアポリマーと前記第一シェルポリマーの重量比は１：２から１：１００であり、前記第一シェルポリマーは５０℃より高いガラス転移温度を有する）；および
（ｃ）第二シェルポリマーの全重量に基づいて９３重量％から９９．９重量％の少なくとも一つのノニオン性モノエチレン性不飽和モノマーと、第二シェルポリマーの全重量に基づいて０．１重量％から７重量％の酸官能性モノエチレン性不飽和モノマーから形成される第二シェルポリマー（ここに、前記第二シェルポリマーは前記第一シェルポリマーの存在下で形成され、前記第二シェルポリマーは１０℃から−５０℃のガラス転移温度を有し、前記第二シェルポリマーは前記第一シェルポリマーと前記第二シェルポリマーの合計重量の少なくとも１０重量％である）
を含む多段第二エマルジョンポリマーを形成し；
（３）前記水性ポリマー分散液の固形分の重量に基づいて、すべての添加されたモノマーの少なくとも９５重量％の重合を行い；および
（４）形成された前記水性分散液を塩基で中和して、前記コアを膨潤させ、乾燥した場合に空隙を有する第２のエマルションポリマー粒子を形成することを含む、水性ポリマー分散液を形成するプロセス。
【請求項３】
（ａ）水性ポリマー分散液の固形分の重量に基づいて９５重量％〜２５重量％の１５０から３０００ナノメートルの平均粒子直径を有する第一エマルジョンポリマーおよび
（ｂ）水性ポリマー分散液の固形分の重量に基づいて５重量％〜７５重量％の
４０〜６００ｎｍの平均粒子直径を有する第二エマルジョンポリマー
（ここに、前記第一乳化重合ポリマーの平均粒子直径と前記第二乳化重合ポリマーの平均粒子直径の比は１．２から６０であり、少なくとも前記第一エマルジョンポリマー粒子は乾燥した場合に少なくとも一つの空隙を有し、前記水性ポリマー分散液は請求項１または２記載のプロセスにより形成される）
を含む水性ポリマー分散液。
【請求項４】
請求項３記載の水性ポリマー分散液を含む水性紙または板紙コーティング組成物。
【請求項５】
請求項３記載の水性ポリマー分散液を含む水性塗料組成物。
【手続補正２】
【補正対象書類名】明細書
【補正対象項目名】０００８
【補正方法】変更
【補正の内容】
【０００８】
本発明の第二の態様によると、（１）少なくとも一つのエチレン性不飽和モノマーから形成された粒子を有する第一エマルジョンポリマーを形成する；
（２）（ａ）コアポリマーの全重量に基づいて５重量％から１００重量％の親水性モノエチレン性不飽和モノマーと、コアポリマーの全重量に基づいて０重量％から９５重量％の少なくとも一つのノニオン性モノエチレン性不飽和モノマーから形成された親水性コアポリマー；
（ｂ）第一シェルポリマーの全重量に基づいて９０重量％から９９．９重量％の少なくとも一つのノニオン性モノエチレン性不飽和モノマーと、第一シェルポリマーの全重量に基づいて０．１重量％から１０重量％の酸官能性モノエチレン性不飽和モノマーから形成される第一シェルポリマー（ここに、第一シェルポリマーは前記コアポリマーを完全に封入し、前記コアポリマーの重量と前記第一シェルポリマーの重量の比が１：２から１：１００であり、第一シェルポリマーは５０℃より高いガラス転移温度を有する）；および
（ｃ）第二シェルポリマーの全重量に基づいて９３重量％から９９重量％の少なくとも一つのノニオン性モノエチレン性不飽和モノマーと、第二シェルポリマーの全重量に基づいて０．１重量％から７重量％の酸官能性モノエチレン性不飽和モノマーから形成される第二シェルポリマー（ここに、第二シェルポリマーは第一シェルポリマーの存在下で形成され、第二シェルポリマーは１０℃から−５０℃のガラス転移温度を有し；第二シェルポリマーは第一シェルポリマーと前記第二シェルポリマーの合計重量の少なくとも１０重量％である）
を含む第二エマルジョンポリマーを形成する；および
（３）水性ポリマー分散液の固形分の重量に基づいて、すべての添加されたモノマーの少なくとも９５重量％の重合を行う；および
（４）形成された水性分散液を塩基で中和して、コアを膨潤させ、乾燥した場合に空隙を有する第２のエマルションポリマー粒子を形成することを含む水性ポリマー分散液を形成するプロセスが提供される。